경화 성 조성물 ( 1 ) 을 경화 시킬 때 의 광 조사 강도 는 조성물 마다 다르 지만 , 중합 개시제 의 활성 화 에 유효 한 파장 영역 의 광 조사 강도 가 0 . 1 ∼ 1000 mW / ㎠ 인 것 이 바람직 하 다 . 경화 성 조성물 ( 1 ) 의 경화 시 의 광 조사 강도 가 지나치 게 작 으면 , 반응 이 충분히 진행 될 때 까지 걸리 는 시간 이 길 어 지 고 , 반대 로 광 조사 강도 가 지나치 게 크 면 , 램프 로부터 복사 되 는 열 및 경화 성 조성물 ( 1 ) 의 중합 시 의 발열 에 의해서 , 점착 되 는 필름 의 열화 를 일으킬 가능 성 이 있 다 . 경화 성 조성물 ( 1 ) 의 경화 시 의 광 조사 시간 은 , 조성물 마다 제어 되 는 것 이 며 특별히 한정 되 지 않 지만 , 광 조사 강도 와 광 조사 시간 의 곱 으로서 나타내 어 지 는 적산 광량 이 10 ∼ 5000 mJ / ㎠ 가 되 도록 설정 하 는 것 이 바람직 하 다 . 적산 광량 이 지나치 게 작 으면 , 중합 개시제 유래 의 활성 종 의 발생 이 충분 하 지 않 아 , 얻 어 지 는 경화 가 불 충분 하 게 될 가능 성 이 있 다 . 또한 , 적산 광량 이 지나치 게 크 면 , 조사 시간 이 매우 길 어 져 , 생산 성 향상 에 는 불리 한 것 으로 된다 .